КАТАЛИЗАТОР ДЛЯ ПРЯМОГО ПОЛУЧЕНИЯ СИНТЕТИЧЕСКОЙ НЕФТИ, ОБОГАЩЕННОЙ ИЗОПАРАФИНАМИ, И СПОСОБ ЕГО ПОЛУЧЕНИЯ

2
1. Катализатор для получения из СО и Н синтетической нефти, обогащенной изопарафинами, представляющий собой гранулированный пористый композиционный материал, содержащий пространственную теплопроводящую сеть из металлического алюминия и кобальта Ренея и связующий компонент, отличающийся тем, что связующий компонент содержит цеолит в Н-форме, а частицы кобальта Ренея находятся в непосредственном соприкосновении с частицами цеолита.
2. Катализатор по п.1, отличающийся тем, что доля макропор в открытой пористости гранул катализатора составляет 55-79%.
3. Катализатор по п.1, отличающийся тем, что доля мезопор размером 70-500 Å в открытой пористости гранул катализатора составляет 7-20%.
4. Катализатор по п.1, отличающийся тем, что теплопроводность гранул составляет не менее 4 Вт/м·К.
5. Катализатор по п.1, отличающийся тем, что в качестве цеолита в Н-форме использован цеолит Бета и/или морденит и/или ZSM-5 в Н-форме.
6. Катализатор по п.1, отличающийся тем, что содержание кобальта Ренея составляет 10-50% от массы катализатора.
7. Катализатор по п.1, отличающийся тем, что содержание металлического алюминия составляет 10-50% от массы катализатора.
8. Катализатор по п.1, отличающийся тем, что содержание связующего компонента составляет 15-80% от массы катализатора.
9. Катализатор по п.1, отличающийся тем, что связующий компонент содержит также бемит.
10. Катализатор по п.8, отличающийся тем, что содержание цеолита в Н-форме составляет 20-70% от массы связующего компонента.
2
11. Способ получения катализатора для получения из СО и Н синтетической нефти, обогащенной изопарафинами, включающий в себя смешивание порошков связующего компонента, пептизацию полученной смеси раствором азотной кислоты с получением связующего компонента в виде однородного геля, смешивание однородного геля с мелкодисперсным порошком кобальта Ренея, порошком металлического алюминия и жидкой фазой до получения однородной пасты, экструзию полученной пасты с получением гранул и прокаливание полученных гранул, причем в качестве одного из порошков связующего компонента используют цеолит в Н-форме.
12. Способ по п.10, отличающийся тем, что в качестве второго порошка связующего компонента используют бемит.
13. Способ по п.10, отличающийся тем, что в качестве жидкой фазы используют триэтиленгликоль и/или этиловый спирт.
14. Способ по п.10, отличающийся тем, что полученные гранулы прокаливают на воздухе или в инертной атмосфере при повышении температуры с 25 до 450°С в течение 24-48 ч, предпочтительно 20-30 ч.
15. Способ по п.10, отличающийся тем, что готовые гранулы катализатора имеют теплопроводность не менее 4 Вт/м·К.